Способ получения керамической смеси и керамическая смесь
METHOD OF PRODUCING CERAMIC MIXTURE AND CERAMIC MIXTURE

Изобретение относится к области литейных технологий, технологии силикатов и может быть использовано для получения керамических стержней для литья по выплавляемым моделям.
Известна смесь и способ получения керамической смеси литейных керамических стержней (Патент RU №2662514, МПК: B22C 9/10, B22C 1/00, публ. 26.07.2018), являющаяся аналогом, содержащая электрокорунд, легкоплавкий органический пластификатор на основе парафина с полиэтиленом и кремнийсодержащее связующее, в качестве кремнийсодержащего связующего она содержит плавленую двуокись кремния, при этом дополнительно содержит реакционно-активную анатазную модификацию диоксида титана и карбид кремния при следующем соотношении ингредиентов, мас. %: электрокорунд зернистостью 30-120 мкм 81-89,7, плавленая двуокись кремния 9,0-14,0, анатазная модификация диоксида титана 0,3-2, карбид кремния 1-3, легкоплавкий пластификатор на основе, парафина с полиэтиленом сверх 100%  10-16.
В обогреваемый конвертор одновременно загружается подготовленная ранее стержневая смесь с мелющими телами в соотношении 1:1, включается обогрев конвертора и зернистый материал перемешивается всухую при температуре 100-120°С в течение 1 часа.
Недостатком известного патента RU2662514 является недостаточная прочность смеси для керамических стержней для изготовления отливок методом направленной кристаллизации и использование электрокорунда с высокой зернистостью.
o
o
o
o
Известен наиболее близкий аналог по технической сущности (прототип) – керамическая смесь и способ получения керамической смеси  (Патент RU 2098220, МПК: B22C 9/10, B21C 1/22, публ. 10.04.1998), по которому смесь из электрокорунда, пластификатора и спекающей добавки дополнительно содержит предварительно прокаленный пылевидный кварц, при следующем соотношении ингредиентов, мас. %: электрокорунд зернистостью 40-120 мкм 17-40, пылевидный возгон шамотного производства 0,4-1,6, алюминиевый порошок АСД-4 0,5-1,5, пластификатор на основе парафина 13-17, олеиновая кислота  0,4-1,5, пылевидный кварц остальное. При реализации способа в конвертор одновременно загружаются расчетные количества прокаленного пылевидного кварца, электрокорунда, алюминиевого порошка марки АСД-4, пылевидного возгона шамотного производства с мелющими шарами и перемешиваются в течение 1,0 - 1,5 часа, далее тонкой струей вливают олеиновую кислоту и перемешивают в течение 0,5-1,0 часа. Затем, нагревая конвертор до 80 - 90C, вводят парафин, перемешивают составляющие 0,5-1,0 ч и вливают предварительно расплавленный при 130-140C пластификатор на основе парафина с полиэтиленом с последующим перемешиванием при температуре 100-110C в течение 0,5-1,0 ч. Пылевидный кварц перед использованием прокаливают при 1300 ч 1350C в течение 16 - 24 ч для перевода в-кварца в a-кристобалит.
o
Недостатком данного способа и смеси является процедура предварительной прокалки пылевидного кварца при температуре 1300-1350C в течение 16-24 ч и использование электрокорунда с высокой зернистостью и олеиновой кислоты, что добавляет дополнительные операции в технологический процесс, обеспечивает повышенную пористость смеси для керамических стержней, что приведет к снижению выхода годных керамических стержней.
Технической проблемой, решение которой обеспечивается при осуществлении предлагаемой группы изобретений и не может быть реализовано при использовании прототипа, является пониженная пористость, повышенная плотность и прочность керамической смеси и повышение выхода годных керамических стержней, сокращение технологического процесса.
Технической задачей предлагаемого изобретения является приготовление керамической смеси с пониженной пористостью, повышенной прочностью и повышением выхода годных стержней из керамической смеси.
0
0
0
Техническая задача решается тем, что в способе получения керамической смеси, заключающемся в том, что смешивают электрокорунд, спекающую добавку алюминиевого порошка и легкоплавкий органический пластификатор на основе парафина с полиэтиленом, все помещают  в конвертор, одновременно с этим мелющие тела загружают в конвертор и перемешивают всю смесь при температуре 100÷110 С не менее 1,0÷1,5 часов, согласно изобретению, применяют электрокорунд по фракционному составу, дополнительно добавляют добавку для снижения температуры спекания в виде анатазной модификации диоксида титана, спекающую добавку алюминиевого порошка, все помещают  в конвертор, одновременно с  мелющими телами  и перемешивают всю массу  при температуре 110÷130 С не менее 1,5÷5 часов, после чего добавляют пластификатор на основе парафина с полиэтиленом и смесь снова перемешивают в течение не менее 1,5÷5 часов, далее керамическая масса сливается в поддон и охлаждается при  нормальных условиях температуре 23÷25 С  до полного затвердевания.
Техническая задача решается тем, что керамическая смесь, содержащая электрокорунд, спекающую добавку алюминиевого порошка и легкоплавкий органический пластификатор на основе парафина с полиэтиленом, согласно изобретению, содержит электрокорунд различных фракций, дополнительно содержит добавку для снижения температуры спекания в виде анатазной модификации диоксида титана, при следующем соотношении ингредиентов, мас.%:
электрокорунд по фракционному составу:
50-90 мкм
30-38
40-80 мкм
21- 29
10-50 мкм
15,5-19,5
5-20 мкм
10,5-18,5
1-10 мкм
0,3-5
анатазная модификация диоксида титана
0,3-5
алюминиевый порошок
1-9
парафин с полиэтиленом сверх 100%
9,8-17,8
В предлагаемом изобретении, в отличие от прототипа, применен электрокорунд по фракционному составу. За счет оптимизации фракционного состава повышается плотность структуры керамической смеси и геометрическая стабильность стержня.
Применена анатазная модификация диоксида титана, которая снижает температуру спекания алюмосиликатных стержней неэвтектического состава. Диоксид титана является фазой с большой концентрацией вакансий, что является фактором интенсификации диффузионных процессов в стержне при обжиге. Добавка ТiO2 снижает температуру спекания корунда, при этом образуется твердый раствор ТiO2 в Аl2О3, что вызывает искажение кристаллической решетки электрокорунда и, как следствие, более активное спекание и рекристаллизацию материала стержня.
При применении в смеси анатазной модификации диоксида титана менее 0,3% не происходит снижение температуры спекания.
При применении смеси анатазной модификации диоксида титана более 5% происходит снижение прочности керамических стержней.
Введение в смесь алюминиевого порошка, например, АСД-4 обеспечивает требуемое спекание электрокорунда, являющегося мелкодисперсной составляющей, релаксирующей возникающие при обжиге смеси напряжения и исключающей трещинообразование при твердофазном спекании, формируя при этом требуемую пористость керамических стержней. При применении в смеси алюминиевого порошка менее 1 % никаких изменений в прочности изделий не наблюдается. При применении в смеси алюминиевого порошка более 9% происходит повышение прочности выше требуемого уровня, что приводит к затруднительному удалению стержней из отливок.
Применен легкоплавкий органический пластификатор на основе парафина с полиэтиленом, вследствие этого создаются условия для повышения прочности керамической смеси после ее обжига. В случае использования пластификатора, например, ПП-10 количество предварительно вводимого парафина дается из расчета получения в керамической смеси пластификатора на основе парафина с 5% полиэтилена. При применении в смеси парафина с полиэтиленом сверх 100% менее 9,8% наблюдается высокая вязкость, непропрессовка, пузырьки воздуха в объёме изделия. При применении в смеси парафина с полиэтиленом сверх 100% свыше 17,8% наблюдается высокая вязкость, замедленное застывание, коробление геометрии изделия.
Предлагаемая группа изобретений способа получения керамической смеси и керамической смеси, применяемые для изготовления литейных керамических стержней, успешно прошли экспериментальные испытания по выбору соотношений ингредиентов и в настоящее время проходит подготовка производства, при этом обеспечивается пониженная пористость керамической смеси, повышенная плотность и повышенную прочность, увеличивается выход годных стержней из керамической смеси с меньшей трудоемкостью и материалоемкостью.
0
0
0
На фиг. 1 представлена блок-схема процесса получения керамической смеси. Способ реализуется следующим образом. В конвертор при комнатной температуре 23÷25 С совместно загружаются электрокорунд по фракционному составу, спекающие добавку алюминиевого порошка, добавки для снижения температуры спекания в виде анатазной модификации диоксида титана, мелющие тела, устанавливают температуру 110÷130 С. При достижении установленной температуры конвертора смесь порошков перемешивается в течение 1,5÷5 часов. После перемешивания порошков в конвертор при той же температуре загружается пластификатор на основе парафина с полиэтиленом и перемешивается еще в течение 1,5÷5 часов. Далее керамическая смесь сливается в поддон и остывает при нормальных условиях при температуре 23÷25 С до полного затвердевания.
Пример 1. Применяли соотношение ингредиентов: электрокорунд по фракционному составу 50-90 мкм - 35%, 40-80 мкм - 25 %, 10-50 мкм - 17%, 5-20 мкм - 15%, 1-10 мкм - 2%; анатазная модификация диоксида титана - 2%; алюминиевый порошок - 4%;  парафин с полиэтиленом сверх 100% - 16%.
Пример 2. Применяли: электрокорунд по фракционному составу  50-90 мкм - 31%, 40-80 мкм - 22%, 10-50 мкм - 16 %,  5-20 мкм - 16 %, 1-10 мкм -5%; анатазная модификация диоксида титана - 5%; алюминиевый порошок - 5%;  парафин с полиэтиленом сверх 100% - 17 % по предложенному способу. В приведенных примерах достигается пониженная пористость, повышенная плотность и прочность смеси.
Таким образом, предлагаемая группа изобретений с вышеуказанными отличительными признаками, в совокупности с известными признаками, позволяет получить керамическую массу для изготовления керамических стержней без использования предварительно прокаленного пылевидного кварца, с пониженной пористостью и повышенной плотностью керамической смеси и увеличенным выходом годных керамических стержней с меньшей трудоемкостью и материалоемкостью.